(57)【特許請求の範囲】
【請求項１】
Ｍｇ：０．２質量％以下、Ｓｉ：０．２乃至０．６質量％、Ｍｎ：０．５乃至１．５質量％及びＣｕ：０．８乃至１．０質量％を含有し残部がＡｌ及び不可避的不純物であるアルミニウム合金からなる芯材と、前記芯材の片面に形成されたＡｌ−Ｓｉ系アルミニウム合金からなるろう材と、前記芯材の他の面に形成されＺｎ：１．５乃至５質量％を含有し残部がＡｌ及び不可避的不純物であるアルミニウム合金からなる犠牲陽極皮材とを有し、前記ろう材の厚さが２０乃至４０μｍ、前記芯材の厚さが１１０μｍ以上、前記犠牲陽極皮材の厚さが２０乃至５０μｍであることを特徴とする高耐食性ブレージングシート。
【請求項２】
前記犠牲陽極皮材はろう付加熱後の表面におけるＣｕ濃度が０．６質量％以下であり、Ｚｎ濃度が０．７乃至２．５質量％であることを特徴とする請求項１に記載の高耐食性ブレージングシート。
【請求項３】
前記芯材は、更にＣｒ：０．３質量％以下、Ｚｒ：０．３質量％以下及びＴｉ：０．３質量％以下からなる群から選択された少なくとも１種以上を含有することを特徴とする請求項１又は２に記載の高耐食性ブレージングシート。
【請求項４】
前記犠牲陽極皮材は、更にＭｇ：１乃至３質量％を含有することを特徴とする請求項１又は２に記載の高耐食性ブレージングシート。
【発明の詳細な説明】
【０００１】
【発明の属する技術分野】
本発明は、ラジエータ又はヒータコア等の自動車用熱交換器のチューブ材に使用される高耐食性ブレージングシートに関し、特に、ろう付性を確保しつつ耐食性の向上が優れた高耐食性ブレージングシートに関する。
【０００２】
【従来の技術】
従来、ラジエータ又はヒータコア等に使用されるチューブ材はＡｌ−Ｍｎ系の３００３合金を芯材とし、これにＡｌ−Ｓｉ系ろう材及びＡｌ−Ｚｎ系の７０７２合金を皮材としてクラッドしたブレージングシートが使用されている。しかしながら、３００３合金を芯材とするブレージングシートの耐食性は十分とは言い難い。
【０００３】
このため、従来のブレージングシートの耐食性向上を図った種々の技術が提案されている（特開平４−３７１３６８号公報、特開平７−２７８７１０号公報、特開平８−１２０３８１号公報及び特開平８−１３４５７４号公報等）。
【０００４】
即ち、特開平４−３７１３６８号公報では、芯材にろう材が貼り合され、ろう付後の皮材に含まれる残留Ｚｎ濃度が０．８〜１．５質量％となるように、クラッド率８〜１２％で皮材が芯材に貼り合されているブレージングシートが提案されている。
【０００５】
特開平７−２７８７１０号公報では、Ａｌ、Ｓｉ、Ｆｅ、Ｃｕ及びＭｎを含有する芯材と、芯材の一方の面に被覆されたＡｌ−Ｓｉ系合金のろう材と、芯材の他方の面に被覆されたＡｌ、Ｓｉ、Ｍｇ及びＣｕを含有する犠牲材とからなるＡｌブレージングシートが提案されている。
【０００６】
特開平８−１２０３８１号公報では、Ａｌ、Ｍｎ、Ｓｉ、Ｃｕ、Ｚｒ及びＴｉを含有する芯材と、この芯材の片面又は両面にクラッドされたＡｌ、Ｓｉ及びＺｎを含有するろう材と、この芯材の他方の面にクラッドされたＡｌ、Ｚｎ、Ｉｎ及びＳｎからなる群から選択された１種又は２種以上を含有する犠牲陽極皮材とからなる熱交換器用ブレージングシートが提案されている。
【０００７】
特開平８−１３４５７４号公報では、Ａｌ、Ｓｉ、Ｆｅ、Ｃｕ及びＭｎを含有する芯材と、この芯材の片面にクラッドされたアルミニウム合金からなるろう材と、この芯材の他の片面にクラッドされた厚さが４６μｍを超え７０μｍ以下のＡｌ、Ｚｎ及びＭｇを含有するアルミニウム合金からなる犠牲材とからなる熱交換器チューブ用ブレージングシートが提案されている。
【０００８】
【発明が解決しようとする課題】
しかしながら、上述の従来のブレージングシートの耐食性向上を図った種々の技術（特開平４−３７１３６８号公報、特開平７−２７８７１０号公報、特開平８−１２０３８１号公報及び特開平８−１３４５７４号公報等）では、より一層の薄肉化を図るには耐食性が不十分である。特開平４−３７１３６８号公報ではブレージングシートの犠牲陽極材側表面（内面）の耐食性の向上のために皮材のＺｎ濃度、皮材クラッド率を規定しているが、薄肉化時にはクラッド厚さが不十分となり、芯材の内面の耐食性は低下する虞があるという問題点がある。
【０００９】
また、特開平７−２７８７１０号公報及び８−１２０３８１号公報では犠牲材又は犠牲陽極皮材の厚さを規定しておらず、薄肉化においてはブレージングシートの内面の耐食性の低下が生じる虞があるという問題点がある。
【００１０】
更に、特開平８−１３４５７４号公報では犠牲材料の厚さが厚く、薄肉化時にはろう付加熱において犠牲材Ｚｎの拡散がろう材表面まで達し、ブレージングシートのろう材側表面（外面）の耐食性を低下させる虞があるという問題点がある。
【００１１】
即ち、上述の従来の技術では内外面の耐食性を同時に満足するアルミニウムブレージングシートを得ることは困難である。特に、自動車用ラジエータの用途においては、軽量化及びコストダウンを目的として素材の薄肉化が指向されており、ろう付性を維持しつつ、耐食性を向上させた材料が要請されているが、このような要請には未だ応えることができないのが実情である。
【００１２】
本発明はかかる問題点に鑑みてなされたものであって、ろう付性を維持しつつ、ろう材側表面及び皮材側表面の耐食性を向上させることができる高耐食性ブレージングシートを提供することを目的とする。
【００１３】
【課題を解決するための手段】
本発明に係る高耐食性ブレージングシートは、Ｍｇ：０．２質量％以下、Ｓｉ：０．２乃至０．６質量％、Ｍｎ：０．５乃至１．５質量％及びＣｕ：０．８乃至１．０質量％を含有し残部がＡｌ及び不可避的不純物であるアルミニウム合金からなる芯材と、前記芯材の片面に形成されたＡｌ−Ｓｉ系アルミニウム合金からなるろう材と、前記芯材の他の面に形成されＺｎ：１．５乃至５質量％を含有し残部がＡｌ及び不可避的不純物であるアルミニウム合金からなる犠牲陽極皮材とを有し、前記ろう材の厚さが２０乃至４０μｍ、前記芯材の厚さが１１０μｍ以上、前記犠牲陽極皮材の厚さが２０乃至５０μｍであることを特徴とする。
【００１４】
本願請求項２に係る高耐食性ブレージングシートにおいて、前記犠牲陽極皮材はろう付加熱後の表面におけるＣｕ濃度が０．６質量％以下であり、Ｚｎ濃度が０．７乃至２．５質量％である。
【００１５】
また、本願請求項３に係る高耐食性ブレージングシートにおいて、前記芯材は、更にＣｒ：０．３質量％以下、Ｚｒ：０．３質量％以下及びＴｉ：０．３質量％以下からなる群から選択された少なくとも１種以上を含有する。
【００１６】
更に、本願請求項４に係る高耐食性ブレージングシートにおいて、前記犠牲陽極皮材は、更にＭｇ：１乃至３質量％を含有する。
【００１７】
本発明においては、芯材に必須的に添加されたＣｕは芯材電位を貴側に移行させるため、ろう材と芯材との電位及び犠牲陽極皮材（以下、皮材という。）と芯材との電位差を大きくすることができ、ろう材側及び皮材側の耐食性を向上させる。このとき、皮材のクラッド厚さを２０乃至５０μｍとすることにより、ろう付加熱後の皮材表面におけるＺｎ濃度を高くすることができ、芯材から拡散してきたＣｕの皮材表面での濃度を低くすることができる。従って、皮材表面電位をより卑側に移行させ、皮材と芯材との電位差を大きくすることができるため、犠牲防食効果が上がり、皮材側の耐食性を向上させることができる。
【００１８】
また、ろう材厚さを２０乃至４０μｍとすることにより、ろう付性を維持しつつ、エロージョンを減少させることができるため、ブレージングシートのろう材側の耐食性を向上させることができる。
【００１９】
【発明の実施の形態】
以下、本発明の実施例に係る高耐食性ブレージングシートについて添付の図面を参照して詳細に説明する。図１は本発明の実施例に係るブレージングシートを示す断面図である。図２は縦軸に濃度をとり、横軸に位置をとって、本発明の実施例に係るブレージングシートにおける皮材の厚さの違いによるＺｎ及びＣｕの濃度分布の変化を示すグラフ図である。
【００２０】
本願発明者等が鋭意実験研究の結果、図１に示すように、芯材１の片面にろう材３が積層され、残りの面に皮材２が積層されたブレージングシート４では、芯材１に必須的に添加されたＣｕは芯材１電位を貴側に移行させるため、ろう材３及び皮材２との電位差を大きくすることができ、このため、ろう材３側及び皮材２側の耐食性を向上させることができることを見出した。この場合、図２に示すように、皮材２のクラッド厚さ２ａ、２ｂを２０μｍ乃至５０μｍとすることにより、ろう付加熱後の皮材２表面のＺｎ濃度を高くすることができると共に、芯材１から拡散してきたＣｕの皮材２表面での濃度を低くすることができる。従って、皮材２表面電位をより卑側に移行させ、芯材１との電位差を大きくすることができる。このため、犠牲防食効果が上がり、皮材２側の耐食性を向上させることができる。また、ろう材３厚さを２０乃至４０μｍとすることにより、ろう付性を維持しつつ、エロージョンを減少させることができる。このため、ブレージングシート４のろう材３側の耐食性を向上させることができる。
【００２１】
以下、本発明に係る高耐食性ブレージングシートの芯材及び犠牲陽極皮材の組成限定理由並びに芯材、犠牲陽極皮材及びろう材の厚さ限定理由について説明する。
【００２２】
（１）芯材
Ｍｇ：０．２質量％未満
Ｍｇはろう付後の強度を向上させる成分である。しかし、ノコロックろう付においては、芯材がＭｇを含有すると、ろう付時にフラックス成分とＭｇとが反応し、高融点化合物を生成する。このため、フラックス機能が損なわれ、ろう付性が著しく低下する。芯材中のＭｇの含有量が０．２質量％を超えると、このようにろう付性が著しく低下する。従って、芯材中のＭｇの含有量は０．２質量％未満に規制する。
【００２３】
Ｓｉ：０．２乃至０．６質量％
芯材中のＳｉは強度向上に寄与する。特に、皮材がＭｇを含有する場合、芯材中のＳｉとろう付加熱により皮材から拡散してきたＭｇとでＭｇ２Ｓｉを生成するため、著しく強度が向上する。Ｓｉの含有量が０．２質量％未満では、強度向上の効果が小さい。一方、Ｓｉの含有量が０．６質量％を超えると、融点低下に起因するろう付作業性の低下及び耐食性の低下を招く。従って、Ｓｉの含有量は０．２乃至０．６質量％とする。
【００２４】
Ｍｎ：０．５乃至１．５質量％
Ｍｎは強度及び耐食性の向上に有効である。Ｍｎの含有量が０．５質量％未満では強度向上の効果が小さい。一方、Ｍｎの含有量が１．５質量％を超えると、粗大な金属間化合物を生じ、加工性の低下を招く。従って、Ｍｎの含有量は０．５乃至１．５質量％とする。
【００２５】
Ｃｕ：０．４乃至１．０質量％
芯材のＣｕは強度向上に有効であり、また、上述のように、皮材側又はろう材側の耐食性向上にも有効である。Ｃｕの含有量が０．４質量％未満では、強度向上及び皮材又はろう材の耐食性向上の効果が小さい。一方、Ｃｕの含有量が１．０質量％を超えると、融点低下に起因するろう付作業性の低下及びろう付加熱後の皮材表面のＣｕ濃度が上がり皮材電位を上げるため、皮材側の耐食性の低下を招く。従って、Ｃｕの含有量は０．４乃至１．０質量％とする。
【００２６】
Ｃｒ：０．３質量％以下、Ｚｒ：０．３質量％以下及びＴｉ：０．３質量％以下からなる群から選択された：少なくとも１種
必要により、Ｃｒ、Ｚｒ及びＴｉからなる群から選択された少なくとも１種を添加することにより、一層の強度、耐食性又はろう付性の向上を図ることができる。Ｃｒは強度の向上、Ｚｒはろう付性の向上、Ｔｉは耐食性の向上に寄与する。また、夫々Ｃｒが０．３質量％、Ｚｒが０．３質量％及びＴｉが０．３質量％を超えると、粗大な金属間化合物が生じ、加工性の低下を招く。従って、Ｃｒ：０．３質量％以下、Ｚｒ：０．３質量％以下及びＴｉ：０．３質量％以下からなる群から選択された少なくとも１種を含有することが好ましい。
【００２７】
なお、不純物として、Ｚｎ又はＦｅは本発明の効果を損なわない範囲で含有させることができる。Ｚｎは芯材電位を下げ皮材との電位差を小さくするため、耐食性の低下を招く虞がある。このため、Ｚｎの含有量は０．１質量％未満とすることが好ましい。Ｆｅは多く含まれると耐食性を低下させるため、Ｆｅの含有量は０．５質量％未満とすることが好ましい。
【００２８】
芯材の厚さ：１１０μｍ以上
皮材に添加されたＺｎ又はＭｇはろう付加熱により芯材側に拡散する。通常のろう付加熱における皮材に含有されるＺｎ又はＭｇの拡散距離は１００μｍ程度であり、芯材が拡散距離より薄い場合、拡散したＺｎ又はＭｇはろう材表面まで達し、耐食性の低下及びろう付性の低下を招く。従って、芯材の厚さは１１０μｍ以上とする。
【００２９】
（２）犠牲陽極皮材
Ｚｎ：１．５乃至５質量％
皮材中のＺｎはろう付加熱により芯材内へ拡散し、板厚方向にＺｎの濃度勾配（＝電位勾配）が生じる。この濃度勾配により腐食の芯材板厚方向への進行は抑制される。Ｚｎの含有量が１．５質量％未満では、皮材内のＺｎの濃度が低く、濃度勾配も小さくなるため皮材側の耐食性の低下が生じる。一方、Ｚｎの含有量が５質量％を超えると、皮材と芯材との電位差が大きくなりすぎるため、皮材の消耗が早くなり、結果的に皮材側の耐食性を低下させる虞がある。
【００３０】
また、Ｚｎの含有量の増大に伴い拡散距離も長くなるため、ろう材表面までＺｎの拡散が生じる虞が増すため好ましくない。従って、Ｚｎの含有量は１．５乃至５質量％とする。
【００３１】
Ｍｇ：１乃至３質量％
必要により、皮材にＭｇを添加することにより、ろう付後の強度を著しく向上させることができる。即ち、皮材中のＭｇはろう付加熱により芯材内へ拡散する。このとき、芯材Ｓｉと皮材から拡散したＭｇとからＭｇ２Ｓｉが生成するため、強度は著しく向上する。Ｍｇの含有量が１質量％未満では強度向上の効果は小さい。一方、Ｍｇの含有量が３質量％を超えると、クラッド圧着性及びろう付性が低下する虞があるため好ましくない。従って、Ｍｇの含有量は１乃至３質量％とすることが好ましい。
【００３２】
犠牲陽極皮材の厚さ：２０乃至５０μｍ
皮材の厚さは耐食性に関わる。即ち、皮材の厚さが２０μｍ未満では、ろう付加熱後に残留するＺｎの濃度は低くなり、芯材から拡散してきたＣｕの皮材表面での濃度は高くなる。このため、皮材と芯材との電位差は小さくなり、耐食性は低下する。一方、皮材の厚さが５０μｍを超えると、ろう付加熱により拡散したＺｎ又はＭｇがろう材表面まで達し、ろう材側の耐食性の低下を招く、特にＭｇがろう材表面まで達した場合はろう付性は著しく低下する。従って、犠牲陽極皮材の厚さは２０乃至５０μｍとする。
【００３３】
ろう付加熱後の皮材表面におけるＣｕ濃度：０．６質量％以下、Ｚｎ濃度；０．７乃至２．５質量％
ろう付後の皮材表面でのＺｎ又はＣｕ濃度は皮材側の耐食性に関わる。即ち、皮材表面でのＺｎ濃度が０．７質量％未満でＣｕ濃度が０．６質量％を超えると皮材と芯材の電位差を確保することが困難になり、耐食性の低下が生じる。また、皮材表面でのＺｎ濃度が２．５質量％を超えると芯材と皮材の電位差が大きすぎるため、皮材の消耗が早くなり、結果的に耐食性の低下が生じる。従って、ろう付加熱後の皮材表面におけるＣｕ濃度は０．６質量％以下、Ｚｎ濃度は０．７乃至２．５質量％とすることが好ましい。
【００３４】
（３）ろう材
ろう材の厚さ：２０乃至４０μｍ
ろう材の厚さはろう付性及びろう材側の耐食性に関わる。ろう材の厚さが２０μｍ未満ではろう材の量が少なく、ろう付時に健全なフィレットが得られない。一方、ろう材の厚さが４０μｍを超えると、エロージョンの深さが増えるため、ろう材側の耐食性の低下を招く虞がある。従って、ろう材の厚さは２０乃至４０μｍとする。
【００３５】
【実施例】
以下、本発明の範囲に入る高耐食性ブレージングシートの実施例について、その特性を比較例と比較して具体的に説明する。
【００３６】
表１に示す化学成分の芯材と、表２に示す化学成分の皮材と、Ａ４０４５（Ａｌ−１０質量％Ｓｉ）合金からなるろう材とを夫々組み合わせて図１に示すような構造のブレージングシート４を作製した。図１に示すように、芯材１の片面に皮材２が積層され、芯材１の他の面にろう材３が積層されている。このように作製したブレージングシート４の芯材１、皮材２及びろう材３の組み合わせ並びに厚さを表３及び４に示す。
【００３７】
表３及び表４に示すブレージングシートについて、ろう付試験、引張試験、ろう材側腐食試験及び皮材側腐食試験を行った。図３はブレージングシートとフィンとを組み合わせたろう付試験片を示す断面図であり、図４は図３の要部拡大図である。図５はろう材側耐食試験に使用されるろう材側耐食試験片を示す模式図である。
【００３８】
ろう付試験については、ドロップ試験及びフィンとブレージングシートとの組み合わせでろう付を行った。
【００３９】
ドロップ試験については、ブレージングシートのろう材表面にノコロックフラックスを５ｇ／ｍ２塗布し、乾燥させた後、露点−４０℃以下、酸素濃度２００ｐｐｍ以下に管理された炉内で６００℃の温度で５分間加熱した。このドロップ試験により得られた流動係数を評価した。
【００４０】
フィンとブレージングシートとの組み合わせでのろう付については、図３及び図４に示すように、コルゲート加工されたフィン５とブレージングシート４とを組み合わせ、上述のドロップ試験と同様にノコロックフラックスを５ｇ／ｍ２塗布し、乾燥させた後、露点−４０℃以下、酸素濃度２００ｐｐｍ以下に管理された炉内で６００℃の温度で５分間加熱しろう付をした。フィン５とブレージングシート４との組み合わせでフィン５部に形成されるフィレット６の大きさ及びブレージングシート４のエロージョンを測定し、これを評価した。
【００４１】
引張り試験については、上述のろう付試験と同様に６００℃の温度で５分間加熱したブレージングシートを室温で７日間放置した後、引張り試験を行い、この引張強度を評価した。
【００４２】
ろう材側腐食試験については、図５に示すように、コルゲート加工したＡｌ−Ｚｎ系からなるフィン５とブレージングシート４とを組み合わせ、上述のろう付試験片と同様に６００℃の温度で５分間加熱した後、ブレージングシート４について連続２５０時間のＣＡＳＳ試験を行い、試験後の腐食深さの測定し、この結果を評価した。
【００４３】
皮材側腐食試験については、上述のろう付試験と同様に６００℃の温度で５分間加熱したブレージングシートを人工水（Ｃｌ：３００質量ｐｐｍ、ＳＯ４：１００質量ｐｐｍ、Ｃｕ：５質量ｐｐｍ）を使用して腐食試験を行った。先ず、８８℃の人工水にブレージングシートを８時間浸漬し、その後、浸漬したまま、室温で１６時間放置した。このサイクルの腐食試験を３０日間試験し、皮材表面でのＣｕ及びＺｎ濃度をＥＰＭＡにより測定した。腐食深さを及び皮材表面におけるＣｕ及びＺｎ濃度を評価した。これらの結果を表５乃至８に示す。
【００４４】
【表１】
0003788737.tif 000002
【００４５】
【表２】
0003788737.tif 000003
【００４６】
【表３】
0003788737.tif 000004
【００４７】
【表４】
0003788737.tif 000005
【００４８】
【表５】
0003788737.tif 000006
【００４９】
【表６】
0003788737.tif 000007
【００５０】
【表７】
0003788737.tif 000008
【００５１】
【表８】
0003788737.tif 000009
【００５２】
上記表５及び６に示すように、実施例No.３乃至１５はろう付性、フィレット形成性、引張強度並びにろう材側及び皮材側腐食性について良好な結果を得ることができた。一方、表７及び８に示すように、比較例No.１８至３６はろう付性、フィレット形成性、引張強度並びにろう材側及び皮材側腐食性について良好な結果を得ることができなかった。
【００５３】
比較例No.１８は、芯材のＳｉの含有量が本発明の下限値未満であるため、強度が乏しかった。
【００５４】
比較例No.１９は、芯材のＳｉの含有量が本発明の上限値を超えているため、ろう付流動係数及びフィン部フィレットサイズが小さく、エロージョン深さ及びろう材側腐食深さが大きくなり、ろう付性及び耐食性が乏しかった。
【００５５】
比較例No.２０は、芯材のＣｕの含有量が本発明の下限値未満であるため、引張強度が低く、ろう材側腐食深さが大きくなり、強度及び耐食性が乏しかった。
【００５６】
比較例No.２１は、芯材のＭｎの含有量が本発明の下限値未満であるため、引張強度が低く、強度が乏しかった。
【００５７】
比較例No.２２は、芯材のＭｇの含有量が本発明の下限値未満であるため、ろう付性流動係数及びフィン部フィレットサイズが小さく、エロージョン深さ及びろう材側腐食深さが深くなり、ろう付性及び耐食性が乏しかった。
【００５８】
比較例No.２３は、皮材のＺｎの含有量が本発明の下限値未満であるため、皮材側腐食深さが深くなり、耐食性が乏しかった。
【００５９】
比較例No.２４は、皮材のＺｎの含有量が本発明の上限値を超えているため、ろう材側腐食深さ及び皮材側腐食深さが深くなり、耐食性が乏しかった。
【００６０】
比較例No.２５は、芯材の厚さが本発明の下限値未満であるため、ろう材側腐食深さが深くなり、耐食性が乏しかった。
【００６１】
比較例No.２６は、芯材の厚さが本発明の下限値未満であるため、ろう付性流動係数及びフィン部フィレットサイズが小さく、ろう材が貫通し、ろう付性及び耐食性が乏しかった。
【００６２】
比較例No.２７は、皮材の厚さが本発明の下限値未満であるため、皮材側腐食深さが深くなると共に、皮材表面のＣｕ濃度が本発明の上限値を超え、Ｚｎ濃度が本発明の下限値未満となり、耐食性が乏しかった。
【００６３】
比較例No.２８は、皮材の厚さが本発明の下限値未満であるため、皮材側腐食深さが深くなると共に、皮材表面のＣｕ濃度が本発明の上限値を超え、Ｚｎ濃度が本発明の下限値未満となり、耐食性が乏しかった。
【００６４】
比較例No.２９は、皮材の厚さが本発明の上限値を超えているため、ろう材側腐食深さが深くなり、耐食性が乏しかった。
【００６５】
比較例No.３０は、皮材の厚さが本発明の上限値を超えているため、引ろう付性流動係数及びフィン部フィレットサイズが小さく、ろう材側腐食深さが深くなり、ろう付性及び耐食性が乏しかった。
【００６６】
比較例No.３１は、ろう材が厚さが本発明の下限値未満であるため、フィン部フィレットサイズが小さくなり、健全なフィレットを得ることができずろう付性が乏しかった。
【００６７】
比較例No.３２は、ろう材の厚さが本発明の下限値未満であるため、フィン部フィレットサイズが小さくなり、健全なフィレットを得ることができずろう付性が乏しかった。
【００６８】
比較例No.３３は、ろう材の厚さが本発明の上限値を超えているため、エロージョン深さ及びろう材側腐食深さが深くなり、耐食性が乏しかった。
【００６９】
比較例No.３４は、ろう材の厚さが本発明の上限値を超えているため、エロージョン深さ及びろう材側腐食深さが深くなり、耐食性が乏しかった。
【００７０】
比較例No.３５は、芯材のＣｕの含有量が本発明の上限値を超えているため、エロージョンが大きく、引ろう付性流動係数及びフィン部フィレットサイズが小さかった。また、エロージョンが大きいため、外面耐食性が低下し皮材表面のＣｕ濃度が高くなって電位が貴となり内面耐食性が低下し、皮材側腐食深さ及びろう材側腐食深さが深くなり耐食性が乏しかった。
【００７１】
比較例No.３６は、芯材のＭｎの含有量が本発明の上限値を超えているため、粗大金属間化合物が生じ、これにより外面耐食性が低下し皮材側腐食深さが深くなり耐食性が乏しかった。
【００７２】
【発明の効果】
以上詳述したように本発明においては、ろう材及び皮材の組成並びに芯材、ろう材及び皮材の厚さを規定することにより、ろう付性及び耐食性が優れたブレージングシートを提供することができる。
【図面の簡単な説明】
【図１】本発明の実施例に係るブレージングシートを示す断面図である。
【図２】縦軸に濃度をとり、横軸に位置をとって、本発明の実施例に係るブレージングシートにおける皮材の厚さの違いによるＺｎ及びＣｕの濃度分布の変化を示すグラフ図である。
【図３】ブレージングシートとフィンとを組み合わせたろう付試験片を示す断面図である。
【図４】図３の要部拡大図である。
【図５】ろう材側耐食試験に使用されるろう材側耐食試験片を示す模式図である。
【符号の説明】
１；芯材
２；皮材
２ａ、２ｂ；クラッド厚さ
３；ろう材
４；ブレージングシート
５；フィン
６；フィレット
【図１】
0003788737.tif 000010
【図２】
0003788737.tif 000011
【図３】
0003788737.tif 000012
【図４】
0003788737.tif 000013
【図５】
0003788737.tif 000014